Brevet FR2047896A1 — publié le 19710319

22£31 \ 2047896 La présente invention a pour obg'et un dispositif .d'affichage ou de restitution qui se présente sous la forme d'un film solide, d'un revêtement ou d'un corps qui comprend une combinaison d'au moins deux substances polymères et elle concerne également un pro-5 cédé d'enregistrement et de restitution d'images sur ledit dispositif. Les matières polymères sont choisies de façon qu'elles présentent une miseibilité réciproque apparente et donnent lieu à une solution solide polymère transparente lorsqu'on la coule à partir d' 10 une solution liquide dans un"solvant donné et qu'on la sèche. Ces substances présentent par contre une immiscibilité réciproque apparente et fournissent un solide polymère opalescent, translucide ou flou,' contenant un mélange intime d5 éléments microscopiques des polymères séparés, lorsqu'on les verse d'une solution liquide dans un 15 autre solvant donné et qu'elles sont séchées. L'enregistrement sur le dispositif d'affichage s'effectue par modification des conditions, en passant de la transparence du corps polymère, à un état flou ou translucide et vice versa, et cela par une sélection appropriée de zones du support suivant le dessin ou les contours à res-20 tituer. Jusqu'à présent, on pensait que des composés polymères chimiquement différents étaient immiscibles à la fois dans des solutions liquides et solides, sauf dans des concentrâtiohs très faibles. De plus, si dans une paire, des substances polymères données se trou-25 vaient être miscibles on considérait que la miseibilité était la règle pour la paire en question de substances dans tous les solvants. Des films obtenus à partir de solutions de polymères miscibles dans un solvant déterminé étaient d'une-manière générale des films solides transparents. Des films séehés d'une paire donnée ou de paires 30 données de polymères chimiquement différents qui étaient miscibles dans un ensemble liquide ou solide et qui possédaient des indices de réfraction très différents, auraient dû être flous et l'on pouvait 'croire qu'ils resteraient ainsi en toutes circonstances. Or on a découvert que certaines paires de polymères qui sont 35 miscibles où forment une solution miscible quand on applique certains solvants, forment des solutions immiscibles en appliquant d' autres solvants et également que ces substances polymères existent sous forme de film solide, de revêtement ou de corps, coulés de leur solution, dans une condition mutuellement miscible ou immis-40 cible et qu'elles peuvent passer de l'une à. 1 "autre condition en 22831 2 2047896 réponse à une activation de transition de phases. En. conséquence, la découverte faite selon la présente invention permet de former une image dans un corps polymère solide par une application sélective d'un solvant pour les polymères, par application de pression 5 ou par modification des conditions de température. Conformément à l'invention on propose donc un dispositif d'affichage ou de restitution applicable à l'enregistrement et à la lec ture d'images ou de données, caractérisé par un corps solide constitué de deux substances polymères au.moins, corps qui est soit ho-10 mogène, sensiblement transparent dans lequel les substances polymères existent en solution, soit dans un état hétérogène translucide dans lequel les substances polymères existent'sous forme de phases immiscibles et qui sont capables de passer d'une condition à l'autre en suivant une configuration d'image à reproduire ou à afficher 15 Suivant un autre aspect de l'invention, celle-ci vise un pro cédé pour l'enregistrement et la restitution d'image sur un dispositif d'affichage du genre en question, caractérisé par le fait que ce corps est amené à passer d'une condition à l'autre dans des zones dûment sélectionnées et ce par application sélective d'un sol-20 vant pour les substances polymères visées. Les dispositifs d'affichage conformes à la présente invention peuvent être utilisés pour créer des images sur des écrans qui présentent une surface sur laquelle on peut placer des données ou des ' marques appropriées. Ces écrans peuvent être constitués par des 25 couches ou des revêtements, des films, des corps ou tranches de substances polymères combinées, celles-ci pouvant à l'origine être transparentes ou floues, épaisses ou minces, à auto-support ou soutenues par iin support, être colorées ou incolores, ou bien elles peuvent être coulées sur un substrat coloré qui fait que les films 30 du dispositif d'affichage apparaissent eux-mêmes comme étant colorés. L'écran ou la face du dispositif de restitution peut être appliqué sur ou attaché à n'importe quel appareil approprié ou bien être utilisé seul, suivant le but visé. Le procédé d'obtention des corps utiles pour les dispositifs 35 d'affichage en question comprend la préparation drune solution, • ; dans un. solvant approprié, de toutes les substances polymères qui doivent être incluses dans le corps sec. Une solution, une -fois préparée, est ensuite coulée sur un substrat ou sur tua matériau qui peut être séparé du corps une fois que ce dernier est séché. 40 Le solvant est retiré de la solution coulée et le co5?ps foraé des 70 22881 3 2047896 substances polymères est prêt à la restitution d'images," soit tel quel, soit couché sur un substrat ou encore sous forme de film sans support appliqué à tout autre dispositif d'affichage; il peut être utilisé seul, si cela correspond au but visé. Un film, une 5 fois préparé à partir des polymères et en appliquant le solvant voulu, peut recevoir une image en appliquant au film, suivant le dessin voulu ou les données à restituer, une inscription à l'aide du solvant qui fait que les polymères du film deviennent immiscibles, s'ils étaient miscibles à. l'origine ou deviennent miscibles 20 s'ils-étaient immiscibles à l'origine. Lorsque le solvant formant inscription est évaporé, les traces d'image restent et constituent le dessin ou la configuration désirée. ' On a également constaté que des films selon la présente invention peuvent former des images en soumettant les films à une pres-15 sion, par exemple par l'action d'un stylet d'écriture. Dans le cas; de films originalement transparents, la pression du stylet peut provoquer une séparation de phases des substances polymères dans le film même. Les raisons de cette restitution d'image, avec le film selon l'invention, sous la pression d'un stylet, ne sont pas 20 encore tout-à-fait déterminées. Ces films peuvent aussi recevoir des images en réglant la température des films, en produisant, avec des films transparents à l'origine, une image immiscible ou floue et, dans le cas d'un film qui est flou à l'origine, une image miscible ou pratiquement transparente. Les moyens servant à former 1' 25 image en faisant appel à la température, comprennent par exemple des caractères chauffés, un stylet chauffé ou un fais.ceau concentré d'énergie appropriée. Cette transition de phases provoquée ther-miquement pour donner une image translucide ou opalescente est, dans quelques cas, réversible et de tels films reviennent alors à 30 leur état sensiblement transparent par refroidissement au-dessous d'une température donnée de transition. Il y a lieu de noter naturellement que le dispositif d'affi-1 chage selon l'invention peut être soumis à une combinaison de toutes ces activations, par exemple une image qui a été établie par 35 application de solvant au corps, peut être effacée en appliquant de la chaleur à ce corps. De nombreuses images sont réversibles et des images obtenues par application de chaleur au film peuvent souvent être effacées par application d'un solvant donné. Des images obtenues par pression peuvent être presque complètement effacées 40 par un solvant ou par une application thermique. 70 22881 4 2047896 Il faut noter en outre que des images placées sur les films conformes à 1*invention peuvent avoir une intensité graduelle. Autrement dit, un film transparent soumis à des températures graduelles sur une distance donnée pourra donner une image allant de 5 l'état transparent à l'état flou en suivant une gamme graduelle ou par suite d'un changement de l'immiscibilité croissante. On peut en dire autant pour un film qui reçoit ou a reçu une image au moyai de solvants sous forme de vapeurs; la différence entre le fond du film et l'image, sur ce dernier est une fonction de l'exposition du 10 film au.solvant. Dans certains systèmes, toutefois, on doit observer un certain seuil de l'activation avant de commencer l'image et dans ces cas-là, l'intensité graduelle de l'image n'est, à vin certain degré, pas réalisée. Le développement graduel d'une image sur un film selon l'invention est également une fonction du temps d'ex-15 position, car le degré d'intensité augmente avec l'exposition pour une certaine intensité du moyen d'activation. On peut préparer des dispositifs de diffusion d'énergie à ra-diance différentielle, à partir des substances polymères choisies pour l'application de l'invention. Ces dispositifs de diffusion d' 20 énergie comportent une combinaison de substances polymères qui deviennent mutuellement immiscibles à une certaine température ou à un certain degré d'activation de transition auquel il est désiré de maintenir ou de commencer le contrôle d'une telle activation. A cet égard, un dispositif qui était précédemment transparent peut 25 devenir flou ou translucide, en absorbant ainsi de l'énergie et en ramenant la transmission d'énergie au-dessus de l'intensité de seuil. Une telle disposition peut par exemple être appliquée dans les appareils d'absorption lumineuse contrôlés par la température ou les appareils d'absorption de chaleur contrôlés par la lumière, 50 dans lesquels l'activation de transition est d'un type d'énergie différent de l'énergie à contrôler. On peut aisément préparer des systèmes de mémoire de données sur des cartes ou sur des feuilles de films en matières polymères qui sont appropriées à tel ou tel usage, l'impression sur le film 35 pouvant être effectuée soit à l'aide d'une plume à solvant ou d'une plume thermique; les cartes une fois utilisées peuvent ensuite être ramenées à l'état ou à la configuration d'origine non imprimée, pour être réemployées ensuite. Les données une fois appliquées sur ce genre de cartes (si celles-ci ont été préparées avec les poly-40 mères voulus) ne peuvent pratiquement être falsifiées, car ces 70 22831 s 2047896 données, une fois appliquées au film, devieanent partie intégrante du film, par suite de—la sép-a^at-isa-4© pfea-®es~âes--p©lyffiè-p«sT--plté nomène qui se poursuit dans toute l'épaisseur du film. naturellement, on peut utiliser des films sous forme de gran-5 des feuilles ou pages avec les polymères en question, ce qui permet de constituer des appareils d'affichage temporaire ou des é-crans destinés à recevoir des inscriptions ou des images continues, comme par exemple la diffusion des nouvelles ou des graphiques conformes à certains programmes, etc. 10 II n'est pas établi de façon certaine pourquoi les polymères sont miscibles ou non miscibles lorsqu'ils sont en combinaisons solides avec d'autres polymères, de sorte que le choix des produits utilisables selon l'invention ne peut guère être établi que par 1' expérience. Les essais nécessaires pour des produits d'écrans uti-15 lisables avec les films.selon l'invention ne sont cependant pas difficiles à exécuter en laboratoire. Ces expériences comportent dans la plupart des cas, une combinaison de solvants et de polymères dans tin système simple et le fait de déposer ou couler ce système sur un substrat. Le séchage du film par évaporation du sol-20 vant est tout ce qu'il y a à faire pour déterminer si les polymères sont miscibles ou non à l'état solide sous forme de film. Le film une fois coulé peut être soumis aux solvants de genres divers et à diverses températures, ce qui permet de déterminer si une séparation de phases peut être effectuée. 25 Le comportement concernant la miseibilité de plusieurs paires de polymères spécifiques peut être résumé dans le tableau de la page suivante: Dans ce tableau, "K" correspond à des paires miscibles et WIW à des paires • immiscibles. Tous les films sont dans les proportions 50 1 : 1 en poids des polymères, naturellement la miseibilité selon la présente invention n'est pas limitée à ces indications» Par exemple, on peut faire appel à des systèmes dans lesquels l'un des -polymères constitue à peine 1 ou 2 y> du poids total des polymères. On applique généralement des paires formant seulement de 5 à 10 -,s 35 du poids total. On peut citer dsautres exemples de paires de substances polymères utilisables pour la réalisation de l'invention, par exemple: le caoutchouc chloré en combinaison avec l'une quelconque des résines urée-formaldéhyde suivantes: résine mélamine-formaldéhyde, 40 résine alcoyle, résine acrylique: résine styrène, résine phénolique 70 22881 6 2047896 ÏÏBs Les produits marqués d8une + sont vendus sous des noms protêgés"pas? marques dë^Taïïrîqué^ Effet des solvants concernant la miseibilité de paires polymères dans les films 5 (24° C) Parlon S~20 Polyvinyle Ethyleellu- ElVax 210 (+) Solvant 10 et Elvax 40,210 ou 250 ( +) méthyle lose et Poly- et éther isotac- vinyleméthyle Parlon tique et par- éther isotac- P-20 (+) Ion S-20 (+) tique Benzène M Toluène M Tétrachloru-15 re de carbone M Chlorure de méthylène I Trichloré-thylène I 20 Tétrachloro éthane I Chloroforme I Sthyle-méthy-le-cétone 25 Méthyle-iso-butyle cétone I I M M M I I I I M M (+) Le "Parlon S-S0" est un caoutchouc chloré (67 de chlore) fabriqué par Hercules Powder Cy à Wilmington (Delaware) (+) 1® "Elvax 40, 210 ou 250" est le nom d'acétates de poly-30 éthylène-covinyle fabriqués par du Pont de Nemours à Wilmington (Delaware). (+) Le "Parlon P-20" est du polypropylène chloré (67 -> de chlore) ayant une viscosité de 20 centipoises dans une solution de 20 5* de toluène à 25° C) fabriqué par Hercules Powder Gy. 35 résine coumarone indène, résine alcoyle dérivée de rosine, résine ester acrylique, copolymère butadiène-acrylonitrile, dammar sans cire» ester penta-érytritile de rosine, résines dérivées des phénols, alcoyles non siccatives, paraffine chloré, résines biphénylas chlorées5 résine ester acrylique, etc» 22881 7 2047896 Parmi les polymères utilisables avec le polyvinyle-méthyle éther isotactique, on peut Giter: les caoutchoucs acrylonitriles, le polyéthylène, le chlorure de polyvinyle, le chlorure co-acétate de polyv^inyle, l'acétate de cellulose, le "shellac", les résines 5 époxides, le polyuréthane, l'acétate de polyvinyle, etc. y0n peut aussi mentionner les paires de substances polymères constituées d'une part par 1'éther polyvinyle-iso-butyle et d'autre part: le caoutchouc butylique, le caoutchouc chloré, le caoutchouc naturel, le poly-isobutylène, 1'éthyl-cellulose, les résines alcoy-10 les, les résines poly-terpènes, les résines alcoyle-phénol-formal-déhyde, etc. Si l'on effectue une inscription sur un film transparent préparé' comme ci-dessus indiqué, le solvant d'inscription pénètre rapidement dans la zone interfaciale de la couche ou dans le film à 15 auto-support et gonfle ou solubilise partiellement le film. Si le solvant est suffisamment volatile, il s'évapore rapidement en laissant une surface sèche. Des solvants moins volatiles exigent naturellement des temps d'évaporation plus longs, mais finalement, ils laissent néanmoins des surfaces sèches. Dans tous les cas, lorsque 30 un film selon l'invention est mis en contact avec un genre quelconque de solvant, même temporairement ou pour une courte période, le film se solubilise ou gonfle jusqu'à un certain point et une phase de séparation semble se déclencher dans la couche du film. Une telle phase de séparation des polymères donnent une image, c'est-35 à-dire se traduit par.une opalescence ou turbidité dans les zones du film où la couche a été exposée à l'action du solvant. L'image est formée rapidement et n'exige que peu de solvant. Il y a lieu de noter que, suivant une forme d'exécution de 1' invention pour l'obtention d'images, celles-ci sont visibles dis-30 tinctement sur un film qui est par ailleurs transparent. Ces images sont formées sans l'aide de colorants, d'encres pigmentées, de réactions chimiques ou thermiques ou de modifications chimiques dans * les propriétés du film. Il suffit d'utiliser les propriétés physico-chimiques de certaines paires de polymères en présence de sol-35 vants, à savoir les propriétés des paires formant des couches tur-bides ou translucides lorsqu'elles sont coulées avec certains solvants, ce qui est dû à leur immiscibilité réciproque dans ces solvants sous certaines conditions déterminées» Avec d'autres solvants les mêmes polymères peuvent former des couches sensiblement trans-40 parentes et c'est par suite de la miseibilité réciproque en ques 22881 8 2047896 tion que le dispositif d'affichage peut être appliqué pour donner un système unique de copie et de reproduction. Gomme indiqué plus haut, les images formées sont stables, elles ne s'effacent pas et elles constituent en fait une partie intégrante de la couche du 5 film et, dans la plupart des cas, elles existent dans l'épaisseur même du film. Dans les dessins annexés, les Fig. I à 12 représentent des exemples de dispositifs d'affichage, ainsi que divers modes de formation et d'effacement d'imagés. Le corps proprement dit qui est 10 une solution solide homogène de substances polymères, ou un système à deux phases de polymères à séparation de phases, est assez difficile à représenter en dessins, c'est pourquoi ceux-ci ne sont que schématiques. On voit en Fig. 1 un film ou couche 11 appliqué sur un subs-15 trat 10; Le film 11 est représenté par des hachures pour indiquer qu'il est pratiquement transparent comme solution solide et ne présente pas d'image. Le substrat est aussi représenté en coupe, mais le film pourrait tout aussi bien est du type à auto-support. En Fig. 2, le film 11 et le support 10 sont comme dans le cas 20 précédent, mais des zones floues ou turbides 12 sont indiquées, représentant une coupe des images appliquées à la couche par l'un ou l'autre des mécanismes prévus dans la présente description. La Fig. 3 est une autre forme d'exécution de la couche de film qui est initialement coulée sous forme de film turbide. Pour cette 25 raison, le film est indiqué par une partie ombrée 12. Le film 11 de Fig. 3 est facultativement représenté comme étant coulé sur un substrat 10. La Fig. 4 reprend le film de Fig. 3, sauf que certaines images sont formées en 12, du fait que certaines zones sont rendues trans-30 parentes. Ces images sont indiquées en 11. Dans ce cas encore, le film est coulé sur un substrat 10, mais on rappellera que les films des Fig. 1 à 4 peuvent aussi être du type à auto-support. De même, ces films peuvent être utilisés comme écrans destinés à recevoir des images projetées» 35 Les Fig. 5 à 10 représentent phase par phase le procédé de pro duction et d'effacement d'image sur un film transparent à l'origine. La Fig. 5 représente schématiquement le film transparent sans marque aucune. La Fig. 6 est une simple représentation montrant l'application d'une marque par solvant ou par pression et la Fig. 7 in-40 dique le film qui a reçu une marque. La Fig. 8 représente, dans un 22881 9 2047896 film à réversibilité, un mode d'effacement fie l'image une fois qu' elle a été formée sur la feuille. Le solvant d'effacement utilisé ici est celui qui permet une combinaison turbide de polymères par séparation de phases pour être redissous et immiscible mutuellement 5 avec un autre, pour devenir sensiblement transparent. La Fig. 9 représente une autre forme de la phase d'effacement qu'on peut, appliquer à un film réversible. Une source infra-rouge 15 montre comment on peut appliquer la chaleur sur le film portant l'image. Le film de la Fig. 10 est le même que dans le sas de Fig» 5, c'est-à-dire 10 qu'il a passé par la phase de formation d'image,-puis d'effacement par l'un des modes de Fig. 8 ou 9. Les Fig. 5 à 10 donnent donc le processus de formation et d'effacement d'image dans le cas réversibilité complète du dispositif préparé selon l'invention. Avec les films.qui ne possèdent pas cette propriété de réversibilité, les 15 images ne peuvent pas en fait être effacées. La Fig. 11 correspond à une réalisation du dispositif d'affichage faisant appel à une source infra-rouge ou autre 15 pour appliquer la chaleur à un film polymère 11 initialement transparent. Dans cette forme, on insère un masque ou écran 13 qui laisse passer la 20 chaleur suivant la configuration désirée. La Fig. 12 représente une autre forme de réalisation faisant appel.à un film polymère initialement transparent et qui, après marquage, devient flou. Un masque 14 est interposé près du film 11 pour protéger ce dernier de l'action de vapeurs de solvant prove-25 nant d'une source 16. -Les vapeurs traversent les trous du masque 14 et viennent en contact avec le film 11 formant ainsi une image suivant le dessin du masque. Il faut noter que le masque 13 de la Fig. 11 pourrait également être une- feuille imprimée juxtaposée au film 11, la source d' 30 énergie (infra-rouge) 15 fournissant l'énergie pour former les lettres, lesquelles à leur tour, seraient chauffées pour constituer 1' image sur le film 11. Avec une exposition appropriée d'énergie, on 'obtient des reproductions de la page ou feuille sur le dispositif d'affichage. 35 Dans ehacun des cas des Fig. 11 et 12, ou dans les Figures pré cédentes, l'état d'origine du film du dispositif d'affichage pourrait avoir été flou, de sorte que l'image faite sur le film serait obtenue en faisant en sorte que les zones d'image deviennent transparentes. 40 "RXflMPLE I.- Du caoutchouc chlorés à 67 p de chlore et d'un 22831 10 2047896 poids moléculaire de 53000 (le"Parlon S-20n cité plus haut) et du polyvinyle-méthyle éther isotactique de viscosité égale à 1,9 à 3,7 (déterminée dans une solution de benzène à 0,1$), produit fabriqué sous le nom de "WS-lOO" par la General Aniline and Film Corporation 5 à New York, sont préparées comme solutions, en utilisant la cétone méthyle-isobuty 1 e- avec concentration de 5 -p en poids pour chaque polymère. Ces produits polymères sont dans la proportion de 1 :1 en poids, la teneur en solide étant donc de 10 y*. La solution est coulée sur un substrat en verre sous forme d'un film, et à la tempéra-10 ture de 24° G. La cétone est évaporée et le film obtenu est une couche transparente. On forme l'image sur'des films de cette combinaison de polymères en inscrivant à l'aide des solvants suivants, considérés seuls ou en combinaison: chlorure de méthylène, chloroforme ou trichloréthylène. Les images, une~fois formées par ces solvants, 15 peuvent être effacées en les mettant en contact avec la cétone mé-thyle-is obutyli que » Le même exemple peut être répété en appliquant,„à la place de la cétone, l'un quelconque des solvants d'inscription cités plus haut3 chlorure de méthylène, chloroforme ou trichloréthylène. Le 30 film résultant est flou dans ce cas et l'image peut être réalisée en inscrivant avec de la cétone méthyle-isobutylique, ce qui donne des zones transparentes sur un fond légèrement opaque à l'origine. L'effacement peut naturellement être effectué en appliquant l'un des solvants en question (chlorure de méthylène, chloroforme ou 25 trichloréthylène). EXEMPLE XI ■ " On utilise une solution de caoutchouc chloré comme dans 1'Exemple I;, tandis que le second polymère est le polyacétate éthylène-co-vinyle (comprenant 27-29 -p d'aôétate de vinyle, indice de fusion 30 de 400 et un poids moléculaire de 12800 environ; ce produit étant fabriqué sous le nom d'Slvax 210 par du Pont de Nemours à Wilmington, Etat de De laware)» Les polymères sont dans la proportion de 1 : 1 et la concentration des solutions est de l'ordre de 5">? en poids. Le solvant utilisé ici est le toluène. On coule la solution 55 sur du verre comme dans l'Exemple I, à environ 24° C et le toluène est évaporé pour laisser une couche sensiblement transparente composée par la combinaison des deux polymères. Les images sont formé® sur cette couche claire en appliquant comme dans 1'lsem.pl® I9 le chlorure de méthylène-, le chloroforme ou le t-rioliloréthylèneo On 40 peut aussi dans c© cas renverser le prooessur .de fsooa que X© fils. 70 22831 ii 2047896 soit flou à l'origine; dans ce cas, l'image est obtenue en utilisant du toluène et l'image est transparente sur fond trouble. EXEMPLE III.- Le premier polymère est encore le caoutchouc chloré de l'Exem-5 pie I, le second étant le polyméthyle-méthacrylate, dont le poids moléculaire est d'environ 1.900.000. Les deux polymères sont dissous dans du toluène dans la proportion de 1 : 1, la concentration étant de 5 -p. On coule la solution sur un substrat, le toluène est * évaporé et le film transparent obtenu reçoit une image par inscrip-10 tion avec lu chlorure de méthylène et du chloroforme. Les polymères peuvent également être "coulés d'une solution dans du chlorure de méthylène ou de chloroforme pour donner un film flou, le toluène étant dans ce cas le solvant d'inscription. EXEMPLE IV.- 15 ■ Le premier polymère est encore le caoutchouc chloré, tandis que le second est le polyacétate éthylène-co-vinyle, ou "Elvax 210" comme ci-dessus. Ils sont dissous dans du toluène et versés cette fois sur un film mince en téréphtalate de polyéthylène, plutôt que sur un support de verre. Les proportions des polymères sont identi-20 ques aux précédentes. Les images et les couches s'obtiennent coome précédemment. Le film peut être enlevé du substrat et être utilisé tel quel. TfflflîvjPLE V.- Dans cet exemple, on utilise trois polymères dans la propor-25 tion 1 : 1 : 1. La concentration dans le toluène est de 10 en poids. On coule ces trois polymères sur un substrat en.aluminium pour obtenir des films transparents et l'inscription sur les trois films s'effectue avec du toluène. Les trois polymères sont dans cet exemple : 30 a) 1'éther polyvinyle-méthyle (le premier) et le polystyrène (le second) de poids moléculaire de 246.000 environ; b) le caoutchouc c&loré ("Parlon S-20") et le polyacrylate-méthyle-méthacrylate; c) le propylène chloré et le polyacétate éthylène-co-vinyle 35 (comprenant 27-29 >0 d'acétate de vinyle et un indice de fusion de 12-18; produit appelé "Elvax 250", comme ci-dessus indiqué). EXEMPLE VI.- Le caoutchouc chloré ("Parlon S-20") et le polyacétate éthylène-co-vinyle ("Elvax 210") sont dissous dans du toluène dans la pro-40 portion de 1 : 1 et en solution à 5 y». Les films obtenus, coulés 22881 13 2047896 sur un substrat, sèchent en restant transparents et sont pratiquement identiques à ceux de l'Exemple II. le film est coulé sur du verre et est séché. On le chauffe ensuite à environ 150 à 200° C, ce qui donne une apparence floue ou translucide. On refroidit rapi 5 dement le film flou et la translucidité persiste. Le film translucide peut recevoir des inscriptions à l'aide d'un solvant, comme le toluène, ce qui laisse des traces ou images transparentes. Un autre procédé pour appliquer un réglage de température et former des images sur les films de l'invention consiste à écrire 10 sur un film de cet Exemple VI, à l'aide d'un stylet ou d'un caractère d'imprimerie chauffé à environ 150-200° C. Il se forme une inscription translucide sur un fond transparent. Dans un tel cas, l'image translucide peut être effacée par un sdLvant approprié. Il faut noter que l'image, transparente pourrait aussi être effacée en 15 augmentant la température afin de provoquer une séparation de phases. EiggyPLg VII.- Du polystyrène de poids moléculaire moyen de 246.000 et du po lyvinyle-KLéthyle éthers de viscosité de 1,9 à 2,7, telle que mesu-20 r-ée dans du benzène à 0,1 'p (produit appelé "WS-100" cité plus haut) sont dissous dans du touluène dans une concentration de 5 p et le film est préparé comme dans l'Exemple VI. En chauffant le film coulé et transparent, il devient translucide et l'inscription d'images se fait à l'aide de solvants appropriés. On peut aussi ob 25 tenir l'image avec un stylet ou des caractères chauffés, avec les mêmes résultats que dans l'Exemple VI. Dans le présent exemple VII les deux polymères sont dans la proportion 1 : 1, mais on pourrait naturellement varier ces proportions, ce qui permettrait de réaliser des degrés différents de translucidité. Par exemple une propor 50 tion de 5 : 95 en pourcent d'éther polyvinyle-méthyle et de polystyrène donne un film presque transparent, comme d'ailleurs pour la proportion inverse 95 : 5. On a constaté qu'une proportion de 40 : 60 en poids d'éther polyvinyle-méthyle et de polystyrène donnait un film présentant la transparence la plus faible. 35 EXEfcgLE VIII.- La solution de cet Exemple consiste en 5 5» de cétone méthyle-isobutylique, d'éther polyvinyle-méthyle et de caoutchouc chloré. On applique les techniques des Exemples VI et VII et l'on obtient sensiblement les mêmes résultats. On peut remplacer le caoutchouc 40 chloré par de l'éthyle cellulose, ce qui donne à peu près les 70 22881 la 2047896 mêmes résultats en ce qui concerne la translueici.ité fonction de la température. BXBMPLE IX.- La solution préparée selon cet exemple consiste en solutions 5 à 5 cp chacune du caoutchouc chloré cité plus haut {"Parlon S-20") et de l'acétate de polyéthylène-co-vinyle contenant 39-42 >> d'acétate de vinyle et possédant un indice de fusion d'environ 55, fabriqué sous le nom. d'Elvax 40 (par du Pont de Nemours) . Comme dans les Exemples précédents, les films coulés sur un support avec ces solu-10 tions sont clairs lorsque le solvant est évaporé, mais contrairement à ce qui se passe pour ces exemples, le flou ou la turbidité qui se produit lorsqu'on chauffe le film., est réversible et disparaît lorsqu'on diminue la température. Ces films sont utiles pour un affichage temporaire sous l'effet, de températures croissantes 15 ou pour créer des images par application de températures plus élevées sous forme de caractères ou de stylets qui restent en contact aussi longtemps qu'il est désiré d'afficher une donnée. Pour toutes les combinaisons de polymères mentionnés ci-dessus, sauf celle de l'Exemple IS, un refroidissement rapide d'un film 20 après le chauffage conduit à une turbidité non réversible. Il faut noter toutefois que par refroidissement rapide, on entend un degré de refroidissement de l'ordre de 50 à 100° 0 par minute» Si l'un quelconque des films définis ci-dessus est refroidi plus lentement par exemple de 5° C par minute-, il peut présenter une certaine ré-25 versibilité d'image par rapport aux gradients de températures. Dans certains cas, la turbidité ne disparaît pas entièrement avec un refroidissement lents mais dans tous les cas, le degré de transparence augmente à mesure que le degré de refroidissement diminue. EXEMPLE X( a) 30 Le film de l'Exemple IX reçoit une image par inscription à 1* aide d'un solvant tel que le chloroforme, ce qui donne des traces translucides. Ces traces sont ensuite renversées par chauffage du ïilm à une température d'environ 200° Cs de façon que le film entier soit translucide, puis on refroidit de manière à faire dispa-35 raître cette translucidité. On obtient ainsi un film possédant 'une transparence optique renouvelée. SXELJPLE X(b) .- Un film composé d'environ 40 d'éther polyvinyle-méthyle isotactique et d'environ 60 de polystyrène est coulé d'une solution 40 de ces polymères dans du toluène « Le- fi lia qui est Instantanément 70 22881 14, 204789S transparent, est rendu trouble ou flou par chauffage pendant une courte période à environ 130° G. Le film ainsi translucide est ensuite placé dans le faisceau d'un spectrophotomètre qui crée une transition de phases et le film redevient transparent dans les zo-5 nés exposées» Suivant une variante de cet Exemple X.{b), le film flou peut être rendu complètement transparent en le plaçant à nouveau dans un four à une température d'environ 50 à 90° G pendant quelques heures, par exemple toute une nuit. 10 B2DSULB ZI.- - Dans ce cas, les polymères sont 1'Elvax 40 et le Parlon S-20 cités plus haut, à raison de 5 chacun dans du tétrachlorure de carbone. La solution est coulée sur un support en verre et lorsque le tétrachlorure est évaporé on obtient un film optiquement trans-10 parent. On recouvre ce film d'un morceau depapier d'emballage ordinaire et les données enregistrées sur le film sont écrites sur le papier à l'aide d'un crayon ou stylet. La pression ainsi exercée produit une turbidité de l'image aux points d'application du stylet formant ainsi les traces d'inscription. On peut appliquer ce film 20 comme moyen d'enregistrement pour la reproduction et la mise en mémoire de données écrites sur le papier en question. On peut effacer les données du film par chauffage pendant quelques secondes, puis par refroidissement. Il faut se rappeler que la phase de chauffage rend le film entièrement translucide comme dans l'Exemple IX. Le 25 refroidissement produit naturellement le renversement et le film final est transparent. On doit noter, en ce qui concerne la présente invention, que les propriétés physiques des solides polymères varient évidemment avec la température, suivant la température de transition à l'état 30 vitreux et la température de fusion des polymères impliqués (par exemple si les polymères cristallisent à l'état solide). On a mentionné dans la présente description une séparation de phases ou des températures critiques qui font que diverses combinaisons dé polymè res deviennent translucides ou transparentes. Dans les cas ainsi ci-35 tés, il est possible que le solide polymère soit effectivement une masse fondue au moment où il devient soit translucide, soit transpa rent. Il faut noter de plus que ces masses fondues polymères sont considérées ici comme un polymère solide; puisque la masse existe au-dessous de la température de transition à l'état vitreux. Ge der nier terme est connu de l'homme du métier et- ime explication, semble superflue- 0 22831 15 2047896 HE7MDIGATIOHS 1. Dispositif d'affichage applicable à l'enregistrement et à la lecture d'images ou de données, caractérisé par un corps solide constitué de deux substances polymères au moins, corps qui est à 5 un état soit homogène sensiblement transparent dans lequel les substances polymères existent en solution, soit à un état hétérogène translucide dans lequel les substances polymères existent sous forme de phases immiscibles et qui est susceptible de passer d'un état à l'autre dans des zones correspondant à une configurait) tion d'image à reproduire ou à afficher. 2. Dispositif selon la revendication 1, caractérisé par le fait que le corps est sous forme de film auto-porteur ou constitue tuae couche placée sur un substrat. 3. Dispositif selon les revendications 1 et 2, caractérisé 15 par le fait que les substances polymères sont le caoutchouc chloré en combinaison avec l'un des composés: éther polyvinyle-méthyle, acétate polyéthylène-co-vinyle, polyméthyle-méthacrylate. 4. Dispositif selon les revendications 1. 2 et 3, caractérisé par le fait que les substances polymères sont 1'éther polyvi- 30 nyle-méthylique en combinaison avec les produits suivants; polystyrène, polyméthyle-méthacrylate, acétate de polyvinyle et chlorure de polyvinyle. 5. Procédé pour l'enregistrement et la restitution d'images sur un dispositif d'affichage selon les revendications 1, 2, 3 et 25 4, caractérisé par le fait que le corps est amené à passer d'un état à l'autre dans des zones sélectionnées par une application sélective à ces zones d'un solvant pour les substances polymères. 6: Procédé selon la revendication 5, dans lequel le corps est à l'état transparent, caractérisé par le fait que le solvant 30 appliqué produit une séparation de phases des polymères. 7. Procédé selon la revendication 5,dans lequel le corps est à l'état translucide, caractérisé par le fait que le solvant agit sur les polymères de façon qu'ils forment une solution solide. 8. Procédé pour l'enregistrement et la restitution d'images 35 sur un dispositif d'affichage selon les revendications 1, B, 3 et 4, caractérisé par le fait que le corps est amené à passer d'un état à l'autre dans des zones sélectionnées par une modification de température dans lesdites zones. 9. Procédé selon la revendication 8, caractérisé par le fait 40 que le corps est chauffé de façon sélective par application de ÏO 22881 16 2047896 radiations infra-rouges ou par un stylet chauffé ou des caractères imprimants chauffés. 10. Procédé pour l'enregistrement et la restitution d'images sur un dispositif d'affichage selon les revendications 1, 2, 3 et 5 4, caractérisé par le fait que le corps est amené à passer d'un état à l'autre dans des zones sélectionnées par application d'une pression dans lesdites zones.